СПОСОБ ДЕКОРАТИВНОГО ЭЛЕКТРОХИМИЧЕСКОГО ФАКТУРИРОВАНИЯ ПОВЕРХНОСТИ СЕРЕБРА
METHOD FOR DECORATIVE ELECTROCHEMICAL FINISHING OF SILVER SURFACE

Изобретение относится к области электрохимических методов декоративной обработки поверхностей, а именно к способам электрохимического травления поверхности с целью придания декоративной фактуры.
Известен способ декоративной отделки поверхности серебра 925 пробы [МакГрас Джинкс. Декоративная отделка ювелирных изделий. - М.: Арт-Родник, 2007, - с.42-47], при котором фактура на поверхности создается путем химического травления незащищенных специально наносимой маской участков поверхности в 25-30%-ном водном растворе азотной кислоты (аналог).
Предлагаемый способ реализуется при использовании агрессивной среды (25-30%-ного водного раствора азотной кислоты). Рисунок фактуры при этом достаточно крупный и регулярный, так как формируется за счет отверстий в специально наносимом защитном слое, что существенно ограничивает область применения способа и не позволяет формировать фактуры на сложнопрофилированных поверхностях тонких деталей.
3
2
2
Известен способ электрохимического фактурирования поверхности серебра 925 пробы с лигатурой меди [Галанин С.И., Галамий Ю.В. Исследование процесса электрохимического фактурирования поверхности сплавов серебра 925 пробы // ЭНИ Дизайн. Теория и практика, вып.5. М.: МГУПИ, 2010. - С.1-15. Режим доступа: http://www.enidtp.rn], при котором обработка проводится в 10%-ном водном растворе азотной кислоты HNO. Среднефактурная поверхность формируется при температуре электролита t=70°С, анодной плотности тока i=2,5 А/см, продолжительности обработки τ=0,5 мин. Крупнофактурная поверхность серебра формируется при температуре электролита t=75°С, анодной плотности тока i=2,5 А/см, продолжительности обработки τ=1 мин. Формируемая фактура видна невооруженным глазом и пригодна для декорирования поверхности (прототип).
3
Известный способ реализуется в агрессивном электролите (10%-ном водном растворе азотной кислоты HNO) при высокой температуре электролита (70-75°С), что приводит к существенному воздействию на окружающую среду и опасно для обслуживающего персонала. Кроме того, не ясны размеры неровностей фактуры, что затрудняет практическую реализацию способа.
Техническая задача изобретения - формирование мелких, средних и крупных фактур на сложнопрофилированных поверхностях, в том числе тонкостенных и тонколистовых изделий, изготовленных из сплава серебра 925 пробы с медью.
2
2
3
2
отр.имп
имп
отр.имп
з
паузы
имп
отр.имп
2
2
Поставленная техническая задача достигается тем, что электрохимическое фактурирование производится в водном растворе тиосульфата натрия с содержанием NaRO×5HO - 790 г/л при температуре 20±2°С при использовании импульсных униполярных и биполярных токов прямоугольной формы следующих амплитудно-временных параметров (рис.1) (ток является униполярным, когда ток в обратном импульсе равен нулю I=0): t=100-500 мкс; t=100-500 мкс; t=100-500 мкс; t=100-500 мкс; амплитудная плотность тока в импульсе положительной полярности i=0,25-0,8 А/см, амплитудная плотность тока в импульсе обратной полярности i=0-0,6 А/см и продолжительности обработки 2-4 минуты.
Рис.1. Вид биполярного импульсного выходного тока:
имп
t - длительность импульса тока положительной полярности (ИТПП);
отр.имп
t - длительность импульса тока обратной полярности (ИТОП);
з
t - задержка между окончанием ИТПП и началом ИТОП;
паузы
t - пауза между окончанием ИТОП и началом последующего ИТПП;
имп
I - амплитуда ИТПП;
отр.имп
I - амплитуда ИТОП;
имп
I - амплитудная плотность тока в импульсе положительной полярности;
отр.имп
i - амплитудная плотность тока в импульсе обратной полярности.
Суть способа можно пояснить следующим образом.
Электрохимическое фактурирование поверхности металлов и сплавов эффективно осуществляется в области транспассивного растворения, когда процессы пассивации поверхности и разрушения пассивной пленки конкурируют между собой с превалированием второго процесса и началом активации поверхности металла. В этом случае, в достаточно узком диапазоне потенциалов и плотностей токов, возможно создание условий неравномерности скоростей растворения различных участков анодной поверхности и формирование нерегулярной структуры и микрошероховатости поверхности с явно выраженным визуальным декоративным эффектом. Причем формирование ярко выраженных декоративных структур возможно на сложнопрофилированных поверхностях без приложения к ним каких-либо механических усилий и без использования инструмента. Это позволяет обрабатывать с высокой скоростью поверхности тонкостенных и тонколистовых ювелирных изделий любых площадей и сложной формы.
ПРИМЕРЫ КОНКРЕТНОГО ИСПОЛНЕНИЯ
В таблице 1 приведены примеры формирования различных фактур на поверхности серебра 925 пробы (92,5% - серебро, 7,5% - медь) при различных амлитудно-временных параметрах импульсов тока.
2
2
3
2
Электролит - водный раствор тиосульфата натрия NaSO×5HO - 790 г/л при температуре 20±2°С.